УПЛОТНЕННОЕ ТЕЛО ДЛЯ ПРИМЕНЕНИЯ В КАЧЕСТВЕ МИНЕРАЛЬНОЙ ЗАГРУЗКИ В ПРОИЗВОДСТВЕ МИНЕРАЛЬНОЙ ВАТЫ

1. Уплотненное тело, в частности брикет, пригодное для применения в качестве минеральной загрузки в производстве искусственных стекловидных волокон (MMVF), причем упомянутое уплотненное тело содержит:
(i) переработанные отходы минеральной ваты, включающей MMV-волокна, контактирующие с неотвержденным связующим для MMVF, содержащим:
(a) сахарный компонент и
(b) продукт реакции поликарбоновокислотного компонента и аминного компонента,
и
(ii) цементное связующее.
2. Уплотненное тело по п.1, где MMV-волокна выбраны из каменной ваты и стекловаты.
3. Уплотненное тело по п.1 или 2, где цемент представляет собой портландцемент.
4. Уплотненное тело по п.1, где сахарный компонент выбран из сахарозы и восстанавливающих cахаров, таких как гексозы и пентозы, и их смесей.
5. Уплотненное тело по п.4, где сахарный компонент является восстанавливающим сахаром, имеющим декстрозный эквивалент (DE) от 40 до 100, предпочтительно от 50 до 100 и более предпочтительно от 85 до 100.
6. Уплотненное тело по п.4 или 5, где сахарный компонент является восстанавливающим сахаром, выбранным из сиропа глюкозы с высоким DE и сиропа с высоким содержанием фруктозы и их смесей.
7. Уплотненное тело по п.1, где поликарбоновокислотный компонент выбран из дикарбоновых, трикарбоновых, тетракарбоновых, пентакарбоновых и подобных мономерных поликарбоновых кислот и ангидридов, солей и их комбинаций, а также из полимерных поликарбоновых кислот, ангидридов, сополимеров, солей и их комбинаций.
8. Уплотненное тело по п.7, где поликарбоновокислотный компонент выбран из лимонной кислоты, аконитовой кислоты, адипиновой кислоты, азелаиновой кислоты, бутантрикарбоновой кислоты, бутантетракарбоновой кислоты, хлорэндиковой кислоты, цитраконовой кислоты, аддуктов дициклопентадиена и малеиновой кислоты, полностью малеинированной канифоли, малеинированных жирных кислот таллового масла, фумаровой кислоты, глутаровой кислоты, изофталевой кислоты, итаконовой кислоты, малеинированной канифоли, окисленной до карбоновой кислоты, малеиновой кислоты, яблочной кислоты, мезаконовой кислоты, щавелевой кислоты, фталевой кислоты, тетрагидрофталевой кислоты, гексагидрофталевой кислоты, терефталевой кислоты, себациновой кислоты, янтарной кислоты, винной кислоты, аспарагиновой кислоты, тримеллитовой кислоты, пиромеллитовой кислоты, тримезиновой кислоты и ангидридов, солей и их комбинаций.
9. Уплотненное тело по п.1, где аминный компонент выбран из аммиака, первичных или вторичных аминов, алканоламинов, аминокислот или мочевины.
10. Уплотненное тело по п.1, где связующее для MMVF содержит
(a) сахарный компонент и
(b) продукт реакции ангидрида карбоновой кислоты и алканоламина.
11. Уплотненное тело по п.1, содержащее от 1 до 30 процентов по массе, предпочтительно от 5 до 15 процентов по массе цемента на основе общей массы (сухого вещества) уплотненного тела.
12. Уплотненное тело по п.1, где массовое соотношение сахарного компонента к цементу находится в диапазоне от 0,1 до 5,0 частей по массе, предпочтительно от 0,3 до 3,0 частей по массе сахарного компонента на 100 частей по массе цемента.
13. Уплотненное тело по п.1, содержащее от 10 до 80, предпочтительно от 20 до 60 процентов по массе переработанных отходов минеральной ваты на основе сухого вещества.
3
14. Уплотненное тело по п.1, имеющее плотность в диапазоне от 1700 до 2200 кг/м.
15. Способ производства уплотненного тела, в частности брикета, пригодного для применения в качестве минеральной загрузки в производстве искусственных стекловидных волокон (MMVF), причем указанный способ включает этапы:
смешивания переработанных отходов минеральной ваты, содержащей MMV-волокна, контактирующие с неотвержденным связующим для MMVF, содержащим
(a) сахарный компонент и
(b) продукт реакции поликарбоновокислотного компонента и аминного компонента,
с цементным связующим и
уплотнения/придания формы и отверждения смеси для образования
указанного уплотненного тела.
16. Способ по п.15, где связующее для MMVF содержит
(а) сахарный компонент,
(b) продукт реакции ангидрида карбоновой кислоты и алканоламина.
17. Способ по п.15 или 16, где отверждение смеси проводят при температуре отверждения от 15 до 65°С, предпочтительно от 30 до 40°С, и при относительной влажности >70%, предпочтительно >90%.
18. Применение уплотненного тела по любому из пп.1-14 в качестве минеральной загрузки в производстве MMV-волокон или ваты.